(57)【要約】      （修正有）【課題】紙などの吸収性基材だけでなく非吸収性基材に対しても直接印刷する事ができ、優れた印刷物耐性を実現し、且つ印刷安定性良好な性能を具備する、顔料を用いた水性インキ組成物、特にインクジェットインキ組成物の提供。【解決手段】少なくとも顔料、水、水以上の沸点を有する水溶性有機溶剤およびバインダー樹脂を含有し、さらに、水と溶剤を混合させた混合液の溶解性パラメーター値（δ）が１７〜２１であることを特徴とする水性インキ組成物。【選択図】なし【特許請求の範囲】
【請求項１】
少なくとも顔料、水、水以上の沸点を有する水溶性有機溶剤およびバインダー樹脂を含有し、さらに、水と溶剤を混合させた混合液の溶解性パラメーター値（δ）が１７〜２１であることを特徴とする水性インキ組成物。
【請求項２】
水溶性有機溶剤として、溶解性パラメーター値（δ）＝１０〜３０の水溶性有機溶剤を１つ以上と、含窒素系または含硫黄系またはラクトン系で溶解性パラメーター値（δ）＝１５〜２５の溶剤とを１つ以上併用し含むことを特徴とする請求項１記載の水性インキ組成物。
【請求項３】
更に、溶解性パラメーター値（δ）＝１０〜３０の水溶性有機溶剤として、片末端水酸基を有するモノアルキルエーテル系溶剤を１つ以上と、両末端アルキル基を有するジアルキルエーテル系溶剤を１つ以上併用し含むことを特徴とする請求項１または請求項２記載の水性インキ組成物。
【請求項４】
更に、片末端水酸基を有するモノアルキルエーテル系溶剤の溶解性パラメーターを（δａ）、両末端アルキル基を有するジアルキルエーテル系溶剤の溶解性パラメーターを（δｂ）と置くと、│δａ−δｂ│＝２〜１５であることを特徴とする請求項１ないし請求項３いずれか記載の水性インキ組成物。
【請求項５】
更に、バインダー樹脂として、水性樹脂エマルションまたは水溶性高分子化合物を用いることを特徴とする請求項１ないし請求項４いずれか記載の水性インキ組成物。
【請求項６】
請求項１ないし請求項５いずれか記載の水性インクジェットインキ。
【請求項７】
請求項１ないし請求項６いずれか記載の非吸収性基材印刷用水性インクジェットインキ。
【発明の詳細な説明】
【技術分野】
【０００１】
本発明は、ポリ塩化ビニルシート等の非吸収基材表面に、耐擦性・耐エタノール性・耐水性等に優れた画像や文字を印刷する事ができる、水性インキに関するものである。
【背景技術】
【０００２】
従来、非吸収性基材を対象とした印刷方式として、軟包材用グラビア印刷、サニタリー用フレキソ印刷、金属版用シルクスクリーン印刷、屋内外広告用インクジェット印刷などが一般的に知られている。
【０００３】
なかでも、インクジェットヘッドのノズルから吐出された微小なインク滴によって、画像や文字を印刷するインクジェット印刷では、近年Ａ−０サイズにも対応できるプリンターが開発され、屋外用ポスターなどの屋外用途での使用環境が増えた背景より、耐水性、耐候性、耐摩擦性に優れたインクジェット印刷用インクの開発が盛んに行われている。
【０００４】
特に、サイン業界向けに使用されているインクジェット印刷用インクでは、一般的な水に水溶性染料等の着色剤を加えた水性インクジェットインクに代わり、溶媒として有機溶剤を使用した顔料系溶剤インクジェットインキが主に使用されている。これは、屋外広告等の媒体として用いられている、ポリ塩化ビニルシート等の非吸収性基材表面に直接印刷をする性能が必要である為、耐候性に優れた顔料と、前記顔料を非吸収性基材表面に強固に密着させるバインダー樹脂と、前記バインダー樹脂や非吸収性基材表面を溶解する事のできる有機溶剤を含むような顔料インク組成物が好適であると考えられているためである。
【０００５】
ただ溶剤の長期の使用は、ＶＯＣ等の環境問題や、急性毒性，変異原性，発癌性，生殖毒性といった有害性の問題などが存在するため好ましくない。よって現在は、着色剤に顔料を用いた水性インクジェットインキの開発が進められている（特許文献１）。
【０００６】
しかしながら、開発された水性インクジェットインキは紙などの吸収性基材への直接印刷はできるものの、非吸収性基材表面には直接印刷ができない。これは、非吸収性基材表面を溶解する事ができる水溶性溶剤を水性インキ中に添加すると、基材表面を侵食する性能が大きく低下するため、インキ塗膜と基材との密着性が悪くなり、印刷物耐性も弱いため、屋外広告用途では使用されていないのが現状である（特許文献２）。
【先行技術文献】
【特許文献】
【０００７】
【特許文献１】特開平１１−１８３９２０号公報
【特許文献２】特許公報第４１４８４２４号
【発明の概要】
【発明が解決しようとする課題】
【０００８】
本発明は、上記課題に鑑みなされたものであり、その目的は、非吸収基材中の可塑剤を溶解する高沸点の水溶性溶剤を用い、溶剤と水の混合溶液の溶解性パラメーター値（δ）を可塑剤の溶解性パラメーター値（δ）に近づけることで、紙などの吸収性基材だけでなく非吸収性基材に対しても直接印刷する事ができ、溶剤インキにて印刷された印刷物よりも優れた印刷物耐性を実現し、且つ印刷安定性良好な顔料を用いた水性インキ組成物、特にインクジェットインキ組成物を提供する事を目的とする。
【課題を解決するための手段】
【０００９】
本発明の上記目的は、以下の構成により達成される。
【００１０】
少なくとも顔料，水，水以上の沸点を有する水溶性有機溶剤およびバインダー樹脂を用い、水と溶剤を混合させた混合液の溶解性パラメーター値（δ）が１７〜２１であることを特徴とする水性インキ組成物。
【００１１】
更に、溶解性パラメーター値（δ）＝１０〜３０の水溶性有機溶剤を１つ以上と、含窒素系または含硫黄系またはラクトン系溶剤で溶解性パラメーター値（δ）＝１５〜２５の溶剤を１つ以上含むことを特徴とする水性インキ組成物。
【００１２】
更に、溶解性パラメーター値（δ）＝１０〜３０の水溶性有機溶剤としては、片末端水酸基を有するモノアルキルエーテル系溶剤を１つ以上と、両末端アルキル基を有するジアルキルエーテル系溶剤を１つ以上併用し含むことを特徴とする水性インキ組成物。
【００１３】
更に、溶解性パラメーター値（δ）＝１０〜３０の水溶性有機溶剤としては、片末端水酸基を有するモノアルキルエーテル系溶剤を１つ以上と、両末端アルキル基を有するジアルキルエーテル系溶剤を１つ以上併用し含むことを特徴とする水性インキ組成物。
【００１４】
更に、片末端水酸基を有するモノアルキルエーテル系溶剤の溶解性パラメーターを（δａ）、両末端アルキル基を有するジアルキルエーテル系溶剤の溶解性パラメーターを（δｂ）と置くと、│δａ−δｂ│＝２〜１５であることを特徴とする水性インキ組成物。
【００１５】
更に、バインダー樹脂として、水性樹脂エマルションまたは水溶性高分子化合物を用い  ることを特徴とする水性インキ組成物。
更に、インクジェットインキである水性インキ組成物。
更に、非吸収性基材印刷用のインクジェットインキである水性インキ組成物に関する。
【発明の効果】
【００１６】
本発明によれば、非吸収基材中の可塑剤溶解性が良好な高沸点の水溶性溶剤を用い、溶剤と水の混合溶液の溶解性パラメーター値（δ）を可塑剤の溶解性パラメーター値（δ）に近づけることで、紙などの吸収性基材だけでなく非吸収性基材に対しても直接印刷する事ができ、溶剤インキにて印刷された印刷物よりも優れた印刷物耐性を実現し、且つ印刷安定性良好な顔料を用いた水性インキ組成物、特にインクジェットインキ組成物が提供される。
【発明を実施するための形態】
【００１７】
本発明のインキ組成物は、少なくとも耐候性に優れた顔料と、前記顔料を非吸収性印刷媒体表面に強固に密着させるバインダー樹脂と、水以上の沸点を有する水溶性有機溶剤と、水を含む水性顔料インク組成物である。本発明に使用する有機溶剤としては、水以上の沸点を有する水溶性有機溶剤であることが好ましい。沸点が水よりも低いと、インクジェットインキとして使用した際に、インクジェットヘッドノズル上での乾燥が速まり、詰まりの原因となる。
【００１８】
更に、水と水以上の沸点を有する水溶性有機溶剤を混合させた混合液の溶解性パラメーター値（δ）はＨａｎｓｅｎの方法によって計算されたものであり、その値が１７〜２１であることが好ましく、１８〜２０であることが最も好ましい。これは、非吸収基材の可塑剤として最も一般的に用いられているフタル酸ビス（2−エチルヘキシル）の溶解性パラメーター値（δ＝１８．２４）に水と溶剤を混合させた混合液の溶解性パラメーター値（δ）に近づける事で、プリンターへの腐食性がないにも関わらず、非吸収基材に含まれる可塑剤を溶剤が侵食する事により、基材の表面を僅かに溶解させることで、インキ塗膜の非吸収性基材に対する密着性良好な水性インキ組成物を作成する事ができるからである。
Ｈａｎｓｅｎの方法は、株式会社情報機構発行の『溶解性パラメーター適用事例集〜メカニズムと溶解性の評価・計算例等を踏まえて〜』６８ページを参考とし、以下の計算式を用いて計算を行った。
【００１９】
2010248357.tif 000002
【００２０】
前記、水以上の沸点を持つ水溶性有機溶剤としては、溶解性パラメーター値（δ）が１０〜３０であることが好ましい。使用する水溶性溶剤の溶解性パラメーター値（δ）が１０以下では水に溶解する溶剤が無く、３０以上では非吸収性基材表面が腐食されない為、インキ塗膜の密着性が著しく低下する。
【００２１】
溶解性パラメーター値（δ）が１０〜３０である水以上の沸点を持つ水溶性有機溶剤としては、ブチルアルコール、１，３−プロパンジオール等のアルコール系溶剤ないし、含窒素系または含硫黄系またはラクトン系溶剤ないし、一般式（１）で表される溶剤のいずれか１つ以上を含むことが好ましい。
Ｒ１（ＯＲ２）ＺＯＲ３・・・（１）
（式中、Ｒ２はエチレン基又はプロピレン基、Ｒ１、Ｒ３はそれぞれ独立して水素原子又は炭素数１〜６のアルキル基、Ｚは１〜６の整数を表す。）
【００２２】
一般式（１）で溶解性パラメーター値（δ）＝１０〜３０に該当する有機溶剤としては、エチレングリコール、ジエチレングリコール、トリエチレングリコール、プロピレングリコール、ジプロピレングリコール等のグリコール類、エチレングリコールモノブチルエーテル、プロピレングリコールモノメチルエーテル、プロピレングリコールｎ−プロピルエーテル、プロピレングリコールモノブチルエーテル、ジエチレングリコールモノエチルエーテル、ジエチレングリコールジエチルエーテル、ジエチレングリコールモノブチルエーテル、ジエチレングリコールジブチルエーテル、ジエチレングリコールメチルエチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリエチレングリコールモノメチルエーテル、トリエチレングリコールモノエチルエーテル、トリエチレングリコールモノブチルエーテル、トリプロピレングリコールモノメチルエーテル、テトラエチレングリコールジメチルエーテル、テトラエチレングリコールジエチルエーテル等のグリコールエーテル類がある。
【００２３】
また、一般式（１）で表される溶解性パラメーター値（δ）＝１０〜３０の溶剤を１つ以上と、含窒素系または含硫黄系またはラクトン系で溶解性パラメーター値（δ）＝１５〜２５の溶剤を１つ以上含むことが好ましい。
【００２４】
含窒素系または含硫黄系またはラクトン系溶剤で溶解性パラメーター値（δ）＝１５〜２５に該当する有機溶剤としては、３−メチルオキサゾリジノン、３−エチルオキサゾリジノン、２−ピロリドン、１−メチル−２−ピロリドン、１−エチル−２−ピロリドン、γ−ブチロラクトン、γ−ブチロラクタム、ε−カプロラクトン、ε−カプロラクタム、δ−バレロラクトン、δ−バレロラクタム、ジメチルスルホキシドやβ−アルコキシプロピオンアミド類がある。
【００２５】
更に、一般式（１）で表される溶剤としては、片末端水酸基を有するモノアルキルエーテル系溶剤を１つ以上と、両末端アルキル基を有するジアルキルエーテル系溶剤を１つ以上併用し含むことが好ましい。これは、沸点が高く且つインキの粘度調節ができる片末端水酸基を有するモノアルキルエーテル系溶剤と、沸点が高く且つ非吸収基材中の可塑剤への侵食性能に優れる両末端アルキル基を有するジアルキルエーテル系溶剤を併用する事により、様々なインクジェットヘッドに対応でき、且つインクジェットヘッドノズル上にて乾燥せず印刷安定性に優れ、非吸収基材に対し優れた密着性を実現できる水性インキ組成物が作成できる。
【００２６】
更に、片末端水酸基を有するモノアルキルエーテル系溶剤の溶解性パラメーターを（δａ）、両末端アルキル基を有するジアルキルエーテル系溶剤の溶解性パラメーターを（δｂ）と置くと、│δａ−δｂ│＝２〜１５であることが好ましく、│δａ−δｂ│＝３〜１０であることが最も好ましい。０≦│δａ−δｂ│＜２であると、モノアルキルエーテル系溶剤とジアルキルエーテル系溶剤の性質が似てしまう為、非吸収基材中の可塑剤への侵食性能に優れ、且つインクジェットヘッド上にて乾燥しない水性インキを作成する事ができない。また、│δａ−δｂ│＞１５であると、水への溶解性が悪く分離してしまうことから好ましくない。
【００２７】
本発明に使用する非吸収性印刷媒体表面に対する密着性に優れたバインダー樹脂としては、非水溶性樹脂エマルションまたは水溶性高分子化合物が好ましく、中でも非水溶性樹脂エマルションが最も好ましい。非水溶性樹脂エマルションが最も好ましい理由としては、高樹脂固形分でありながら低粘度のインキを作成することができるため、インキ塗膜の耐性が良好であると共に、インクジェットヘッドからの吐出性能も良好だからである。
【００２８】
非水溶性樹脂エマルションとしては、塩化ビニル系樹脂エマルション・アクリル系樹脂エマルジョン・ポリプロピレン系樹脂エマルションが好ましく、なかでも乳化重合法によって得られたエマルションが最も好ましい。これは乳化分散法を使用する事により、高分子量，低酸価の塩化ビニル系樹脂を高固形分で乳化させることが可能であり、転相乳化法や乳化分散法にて得られたエマルションを使用したインキでは満たすことのできない、非吸収性印刷媒体表面へのインキ塗膜密着性と耐性を実現できる為である。具体例としては、日信化学社製ビニブラン２７１、ビニブラン２７８、ビニブラン６０３、ビニブラン６９０、ビニブラン９００、ビニブラン９０２、ビニブラン９８５、ダウケミカル社製ＵＣＡＲ  ＡＷ−８７５、日本製紙ケミカル社製スーパークロンＥ−４８０Ｔ，スーパークロンＥ−５０３，スーパークロンＥ−６０４，スーパークロンＳ−４２４９，アウローレンＡＥ−３０１，アウローレンＳ−６０９７が挙げられる。樹脂はインキ中に０．１〜４０重量％含まれることが好ましく、３．０〜３０重量％含まれることが特に好ましい。添加量がインキ中０．１重量％以下であると、印刷媒体表面への密着が悪く、塗膜の耐性が低下してしまい、４０重量％以上になるとインキ粘度が高すぎるため、印刷適性が低下してしまうために好ましくない。
【００２９】
本発明に使用される顔料は、印刷インキ、塗料等に使用される種々の顔料が使用できる。このような顔料をカラーインデックスで示すと、ピグメントブラック７、ピグメントブルー１５，１５：１，１５：３，１５：４，１５：６，６０、ピグメントグリーン７，３６、ピグメントレッド９，４８，４９，５２，５３，５７，９７，１２２，１４９，１６８，１７７，１７８，１７９，２０６，２０７，２０９，２４２，２５４，２５５、ピグメントバイオレット１９，２３，２９，３０，３７，４０，５０、ピグメントイエロー１２，１３，１４，１７，２０，２４，７４，８３，８６，９３，９４，９５，１０９，１１０，１１７，１２０，１２５，１２８，１３７，１３８，１３９，１４７，１４８，１５０，１５１，１５４，１５５，１６６，１６８，１８０，１８５、２１３、ピグメントオレンジ３６，４３，５１，５５，５９，６１，７１，７４等があげられる。また、カーボンブラックについては中性、酸性、塩基性等のあらゆるカーボンブラックを使用することができる。顔料はインキ中に０．１〜１０重量％含まれることが望ましい。
【００３０】
本発明のインキ組成物は可塑剤、表面調整剤、紫外線防止剤、光安定化剤、酸化防止剤、加水分解防止剤、活性剤、分散剤等の種々の添加剤を使用することができる。
【００３１】
本発明のインキ組成物の印刷方式としては、グラビア印刷、フレキソ印刷、シルクスクリーン印刷、インクジェット印刷等が挙げられ、特に好ましくはインクジェット印刷方式である。
【００３２】
本発明のインキ組成物は、まず始めにペイントシェーカー、サンドミル、ロールミル、メディアレス分散機等によって、水もしくは水−有機溶剤混合溶媒中で顔料を分散し、得られた水性顔料分散体を、本発明の水，有機溶剤およびバインダー樹脂で希釈して製造されるものである。
【００３３】
以下、実施例をあげて本発明を具体的に説明するが、本発明は実施例に特に限定されるものではない。なお、実施例中、「部」および「％」は「重量部」および「重量％」を表す。  
【００３４】
[製造例１]
（水性分散体１の製造）
粗製銅フタロシアニン（東洋インキ製造社製銅フタロシアニン）：２５０部、塩化ナトリウム：２５００部、およびポリエチレングリコール３００（東京化成社製）：１６０部をスチレン製１ガロンニーダー（井上製作所社製）に仕込み、４時間混練した。次に、この混合物を２．５リットルの温水に投入し、約８０度に過熱しながらハイスピードミキサーで約１時間攪拌してスラリー状とした後、濾過、水洗を５回繰り返して塩化ナトリウムおよび溶剤を除き、固形分５０％の水性顔料分散体（処理顔料分散体）を得た。
【００３５】
上記水性顔料分散体（処理顔料分散体，固形分５０％品）：３０．０部、アクリル樹脂水溶液（ジョンソンポリマー社製『ジョンクリル６２』固形分３４．６％）：３．０部、分散剤（花王社製『エマルゲン４２０』：２．０部、精製水：５０．０部、グリセリン６．０部をサンドミルに入れ４時間分散し、その後１μｍおよび０．４５μｍのメンブランフィルターにて濾過して水性顔料分散体１を得た。
【００３６】
[製造例２]
（水性分散体２の製造）
製造例１の粗製銅フタロシアニンの代わりに、黄色顔料（ヘキスト社製『ポスターパームイエローＨ３Ｇ』）：２６０部を用い、製造例１と同様の手順にて水性顔料分散体２を作成した。
【００３７】
[製造例３]
（水性分散体３の製造）
赤顔料（ヘキスト社製『ポスターパームピンクＥ』）：２５０部、塩化ナトリウム：２５００部、およびポリエチレングリコール３００（東京化成社製）：１６０部をスチレン製１ガロンニーダー（井上製作所社製）に仕込み、３時間混練した。次に、この混合物を２．５リットルの温水に投入し、約８０度に過熱しながらハイスピードミキサーで約１時間攪拌してスラリー状とした後、濾過、水洗を５回繰り返して塩化ナトリウムおよび溶剤を除き、固形分５０％の水性顔料分散体（処理顔料分散体）を得た。
【００３８】
上記水性顔料分散体（処理顔料分散体，固形分５０％品）：３０．０部、アクリル樹脂水溶液（ジョンソンポリマー社製『ジョンクリル６２』固形分３４．６％）：３．０部、分散剤（花王社製『エマルゲン４２０』：２．０部、精製水：５０．０部、グリセリン６．０部をペイントシェーカーに入れ４時間分散し、その後１μｍおよび０．４５μｍのメンブランフィルターにて濾過して水性顔料分散体３を得た。
【００３９】
[実施例１]
（水性インクジェットインキ１の製造）
水性分散体１：３２．３部、日信化学社製ビニブラン６０３（固形分５０％）：１５．０部、テトラエチレングリコールジメチルエーテル：１０．０部、γ−ブチロラクトン：１０．０部、トリエチレングリコールモノブチルエーテル：３０．０部、ニューコール２９１ＧＬ（日本乳化剤社製界面活性剤）：２．０部、プロキセルＧＸＬ（アビシア社製防腐剤）：０．２部、イオン交換水：０．５部をハイスピードミキサーにて攪拌混合し、その後、１μｍおよび０．４５μｍのメンブランフィルターにて濾過し、水性インクジェットインキ１を得た。
【００４０】
[実施例２〜１１、比較例１〜３]
表１にて記載した原料を成分とし、実施例１と同様の手順にて水性インクジェットインキを作成した。
【００４１】
【表１】
2010248357.tif 000003
【００４２】
表１中の略称は、以下に示す通りである。
・  NMP  ：１−メチル−２−ピロリドン
・  NEP   ：１−エチル−２−ピロリドン
・  GBL   ：γ−ブチロラクトン
・  ε−CL：ε−カプロラクトン
・  MOZ  ：３−メチルオキサゾリジノン
・  EOZ   ：３−エチルオキサゾリジノン
・  DMI   ：１，３−ジメチル−２−イミダゾリジノン
・  BTG   ：トリエチレングリコールモノブチルエーテル
・  BDG   ：ジエチレングリコールモノブチルエーテル
・  BEG   ：エチレングリコールモノブチルエーテル
・  MFG   ：プロピレングリコールモノメチルエーテル
・  MFDG ：ジプロピレングリコールモノメチルエーテル
・  MFTG ：トリプロピレングリコールモノメチルエーテル
・  PFG   ：プロピレングリコールモノプロピルエーテル
・  PNP   ：プロピレングリコールｎ−プロピルエーテル
・  DPNP  ：ジプロピレングリコールモノプロピルエーテル
・  DMTG ：トリエチレングリコールジメチルエーテル
・  DMDG ：ジエチレングリコールジメチルエーテル
【００４３】
【表２】
2010248357.tif 000004
【００４４】
表２から明らかのように、インク中に本発明にて特定した水以上の沸点を持ち、溶解性パラメーター値（δ）＝１０〜３０である水溶性有機溶剤を添加した実施例１〜１５のインク組成物は、表面が無処理のポリ塩化ビニル樹脂シートのような非吸収性基材に対し直接印刷が可能であるだけでなく、印刷基材中の可塑剤を溶解させインキ塗膜を作成する事により、印刷物耐性である耐エタノール性、耐水性、耐擦性が全て優れる。なかでも実施例１〜５は、印刷物耐性だけではなく、インキ塗膜光沢度も高く、印刷時にインクジェットヘッド上での乾燥が起きない為、印刷安定性にも優れている。
【００４５】
比較例１〜３で使用されている水溶性有機溶剤は、水性インクジェットインキに一般的に用いられているグリセリンを使用した。これを、比率違いにてインキ化し、同様の評価を行ったところ、水と混合されることにより非吸収性基材であるポリ塩化ビニル樹脂シート表面を浸食する事ができないために、印刷物耐性も劣る結果となった。これは、グリセリン自体の溶解性パラメーター値（δ）が３０以上である有機溶剤である為、有機溶剤とイオン交換水の混合溶液の溶解性パラメーター値（δ）を、ポリ塩化ビニル樹脂シートに一般的に用いられる可塑剤のフタル酸ビス（２−エチルヘキシル）の溶解性パラメーター値（δ）＝１８．２４に近づけることができない為である。
【００４６】
評価方法について下記に示す。
【００４７】
＜耐アルコール性＞
実施例1〜１５、比較例1〜３で得られたインキ組成物について、Ｈｉ−Ｆｉ  ＪＥＴ  ＰＲＯ  II  Ｍｏｄｅｌ  ＦＪ−５４０（Ｒｏｌａｎｄ  ＤＧ社製）にて、表面が無処理のポリ塩化ビニル樹脂シートに印字率１００％のベタ印刷を行い、印刷面をラビングテスター（テスター産業製、型式ＡＢ３０１）にて耐アルコール性を評価。評価条件としては試験用布片（金巾３号）にてエタノール/水=７０/３０で希釈した液を１滴たらし加重５００ｇ、５０往復で実施し、塗布面が全く剥ぎ取られなかったものを５、試験用布片に着色が見られたが、印刷面には目立った変化の見られないものを４、試験片が着色、印刷面にも若干の色落ちが見られるものを３、剥ぎ取られたが基材が見えたものを２、インキが剥ぎ取られ、基材が半分以上見えるものを１と評価した。
【００４８】
＜耐水性＞
実施例1〜１５、比較例1〜３で得られたインキ組成物について、Ｈｉ−Ｆｉ  ＪＥＴ  ＰＲＯ  II  Ｍｏｄｅｌ  ＦＪ−５４０（Ｒｏｌａｎｄ  ＤＧ社製）にて、表面が無処理のポリ塩化ビニル樹脂シートに印字率１００％のベタ印刷を行い、印刷面をラビングテスター（テスター産業製、型式ＡＢ３０１）にて耐水性を評価。評価条件としては試験用布片（金巾３号）にて水を１滴たらし加重５００ｇ、５０往復で実施し、塗布面が全く剥ぎ取られなかったものを５、試験用布片に着色が見られたが、印刷面には目立った変化の見られないものを４、試験片が着色、印刷面にも若干の色落ちが見られるものを３、剥ぎ取られたが基材が見えたものを２、インキが剥ぎ取られ、基材が半分以上見えるものを１と評価した。
【００４９】
＜耐擦性＞
実施例1〜１５、比較例1〜３で得られたインキ組成物について、Ｈｉ−Ｆｉ  ＪＥＴ  ＰＲＯ  II  Ｍｏｄｅｌ  ＦＪ−５４０（Ｒｏｌａｎｄ  ＤＧ社製）にて、表面が無処理のポリ塩化ビニル樹脂シートに印字率１００％のベタ印刷を行い、印刷面をラビングテスター（テスター産業製、型式ＡＢ３０１）にて耐擦性を評価。評価条件としては試験用布片（金巾３号）、加重１０００ｇ、５０往復で実施し、塗布面が全く剥ぎ取られなかったものを５、試験用布片に着色が見られたが、印刷面には目立った変化の見られないものを４、試験片が着色、印刷面にも若干の色落ちが見られるものを３、剥ぎ取られたが基材が見えたものを２、インキが剥ぎ取られ、基材が半分以上見えるものを１と評価した。
【００５０】
＜光沢＞
実施例1〜１５、比較例1〜３で得られたインキ組成物について、Ｈｉ−Ｆｉ  ＪＥＴ  ＰＲＯ  II  Ｍｏｄｅｌ  ＦＪ−５４０（Ｒｏｌａｎｄ  ＤＧ社製）にて、表面が無処理のポリ塩化ビニル樹脂シートに印字率１００％のベタ印刷を行い、６０度光沢計にて光沢度を測定した。
＜印刷安定性＞
実施例１〜１５、比較例１〜３で得られたインキ組成物について、２５℃環境下でＨｉ−Ｆｉ  ＪＥＴ  ＰＲＯ  II  Ｍｏｄｅｌ  ＦＪ−５４０（Ｒｏｌａｎｄ  ＤＧ社製）にて、表面が無処理のポリ塩化ビニル樹脂シートに２時間連続印刷し、ドット抜け、飛行曲がり又はインクの飛び散りの発生頻度を評価した。表には、２時間連続印刷後ノズルチェックパターンを印字し、ドット抜け、飛行曲がり又はインクの飛び散りが何箇所あるかを確認し、その数を記載した。